이어서 , 보호 절연 층 ( 56 ) 위 에 막 두께 1 . 5 μ m 인 아크릴 층 을 도포 하 고 , 이 아크릴 층 을 선택 적 으로 노광 함 으로써 평탄 화 절연 층 ( 57 ) 을 형성 했 다 ( 도 2 ( G ) 참조 ) . 또한 , 질소분 위기 하 에서 250 ℃, 1 시간 의 열처리 를 행함 으로써 , 아크릴 층 으로 이루어진 평탄 화 절연 층 ( 57 ) 을 구워 굳혔 다 .